(57)【要約】【課題】  転写技術を用い、耐光性及び耐熱性に優れた無機系配向膜を簡便且つ高効率に製造する方法を提供する。【解決手段】  本発明の配向膜の製造方法は、所定角度で傾斜してなる複数の柱状物３１を具備した型基板３０を作成する第１工程と、前記柱状物３１の形状を透光性の無機誘電体材料からなる膜４１にナノインプリント法を用いて転写し、当該透光性の無機誘電体材料からなる配向膜を得る第２工程と、を備えることを特徴とする。【選択図】    図４
2007047250.tif 000002
【特許請求の範囲】
【請求項１】
所定角度で傾斜してなる複数の柱状物を具備した型基板を作成する第１工程と、
前記柱状物の形状を透光性の無機誘電体材料からなる膜にナノインプリント法を用いて転写し、該透光性の無機誘電体材料からなる配向膜を得る第２工程と、を備えることを特徴とする配向膜の製造方法。
【請求項２】
前記第１工程において、前記柱状物は、斜方蒸着法により形成することを特徴とする請求項１に記載の配向膜の製造方法。
【請求項３】
前記第１工程において、前記柱状物は、イオンビームスパッタ法により形成することを特徴とする請求項１に記載の配向膜の製造方法。
【請求項４】
前記第１工程において、前記柱状物として、酸化ケイ素、酸化アルミニウム、酸化亜鉛、銀、金、銅、パラジウム、白金、アルミニウム、ロジウム、シリコン、ニッケル、コバルト、マンガン、鉄、クロム、チタン、ルテニウム、二オブ、ネオジウム、イッテルビウム、イットリウム、モリブデン、インジウム、ビスマス、若しくはこれら金属の合金のいずれかからなるものを用いることを特徴とする請求項１ないし３のいずれか１項に記載の配向膜の製造方法。
【請求項５】
前記転写工程は、基板上に形成した透光性の無機誘電体材料からなる膜上にレジストを形成する工程と、形成したレジストに前記柱状物の形状をナノインプリント法により転写する工程と、該レジストに転写した柱状物の形状をドライエッチングにより当該レジストの下層に配設された前記透光性の無機誘電体材料からなる膜に転写する工程と、を含むことを特徴とする請求項１ないし４のいずれか１項に記載の配向膜の製造方法。
【請求項６】
前記転写工程は、基板上に加熱によりセラミックス化するゲル状物を形成する工程と、該ゲル状物に対して前記柱状物の形状をナノインプリント法により転写する工程と、該転写した後のゲル状物に対して加熱を行い、透光性の無機誘電体材料であるセラミックスの膜を形成する工程と、を含むことを特徴とする請求項１ないし４のいずれか１項に記載の配向膜の製造方法。
【請求項７】
一対の基板間に液晶層を具備してなる液晶装置の製造方法であって、
基板上に電極を形成する工程と、前記電極上に配向膜を形成する工程とを含み、
前記配向膜を形成する工程は、請求項１ないし６のいずれか１項に記載の配向膜の製造方法を用いることを特徴とする液晶装置の製造方法。
【請求項８】
光源装置と、該光源装置から射出された光を変調する光変調装置と、該光変調装置により変調された光を投射する投射装置とを備える投射型表示装置であって、
前記光変調装置は液晶装置からなり、当該液晶装置が請求項７に記載の製造方法により得られたものであることを特徴とする投射型表示装置。
【発明の詳細な説明】
【技術分野】
【０００１】
本発明は、配向膜の製造方法、液晶装置の製造方法、投射型表示装置に関する。
【背景技術】
【０００２】
プロジェクタ等の投射型表示装置における光変調装置として、液晶装置が用いられている。このような液晶装置としては、対向配置された一対の基板間に液晶層が挟持された構成のものが知られており、この一対の基板の内側には、液晶層に電圧を印加するための電極が形成されている。また、この電極の内側には、電圧無印加時において液晶分子の配列を制御する配向膜が形成され、配向膜の形成方法として例えば特許文献１のようなものがある。
【特許文献１】特開２００１−２３５７５３号公報
【発明の開示】
【発明が解決しようとする課題】
【０００３】
上記特許文献１では、液晶装置用基板の表面に未硬化の樹脂層を形成し、前記樹脂層の表面に対して型材に形成した所定の凹凸を転写し、然る後に前記樹脂層を硬化させることにより、前記型材の凹凸が転写された前記樹脂層を配向膜とするものである。しかしながら、特許文献１では、ポリイミド等の有機系の配向膜形成方法が開示されているが、プロジェクタ用ランプのように高輝度化やパネルの小型化を考えた場合、有機系配向膜は耐光性や耐熱性に劣る問題がある。
【０００４】
本発明は上記問題を解決するためになされたもので、転写技術を用い、耐光性及び耐熱性に優れた無機系配向膜を簡便且つ高効率に製造する方法を提供することを目的としている。また、本発明はプロジェクタ用の光変調装置として好適に用いられる液晶装置の製造方法、さらにはそのような方法によって得られた液晶装置を備える投射型表示装置を提供することを目的としている。
【課題を解決するための手段】
【０００５】
上記課題を解決するために、本発明の配向膜の製造方法は、所定角度で傾斜してなる複数の柱状物を具備した型基板を作成する第１工程と、前記柱状物の形状を透光性の無機誘電体材料からなる膜にナノインプリント法を用いて転写し、当該透光性の無機誘電体材料からなる配向膜を得る第２工程と、を備えることを特徴とする。
【０００６】
このような製造方法によると、無機系の配向膜を提供することができ、例えばプロジェクタ等の投射型表示装置に具備される光変調装置としての液晶装置に当該配向膜を用いた場合にも、当該配向膜は光劣化や熱劣化等が生じ難いものとなる。
また、上記製造方法では、ナノインプリント法を用いた転写技術により配向膜を製造するものとしているため、非常に簡便で、製造コスト削減に寄与することも可能となる。つまり、例えば所定角度で傾斜してなる複数の柱状物を具備した配向膜を斜方蒸着法やイオンビームスパッタ法等により形成する場合に比して、本発明では一度型基板をこれら斜方蒸着法やイオンビームスパッタ法等により製造すれば、後はナノインプリント法により当該柱状物と同形状の配向膜を高効率で再現できるため、製造効率が大幅に向上するのである。
【０００７】
また、上記製造方法では、ナノインプリント法を用いているため、ナノレベルで柱状物の形状を容易に制御できるようになり、例えば転写時の押し付け力を制御することにより当該柱状物の高さを容易に制御することができるようになる。また、斜方蒸着法やイオンビームスパッタ法等により柱状物を基板上に形成してこれを直接配向膜とする場合に比して、ナノインプリント法を用いた本発明では、基板全面に緻密な配向膜を形成することができる。したがって、当該配向膜を液晶装置に用いた場合には、液晶装置のパネル際からの水分のパスを防止することができるようになる。
【０００８】
さらに、上記製造方法では、斜方蒸着法やイオンビームスパッタ法により配向膜を形成する場合には、基板に対して斜め方向から材料を付着させているため、基板上において不均一な形状の柱状物（例えば不均一な高さの柱状物）ができ易いが、本発明では斜方蒸着法等により基板に付着させた柱状物のうち形状が均一なもの（例えば高さが均一な部分）を用いて当該型基板を作成すれば、これを転写して形成する配向膜は均一な形状、高さの柱状物を具備することとなる。
【０００９】
また、上記製造方法では、形成する配向膜の上面を面一とすることができる。つまり、斜方蒸着等により高さの不揃いな柱状物を形成した型基板であっても、転写後には、転写対象の膜がその不揃いを吸収するため、形成される配向膜の上面は面一となるのである。
【００１０】
前記第１工程において、前記柱状物は、斜方蒸着法やイオンビームスパッタ法により形成することができる。斜方蒸着法やイオンビームスパッタ法によれば、所定角度の柱状物を具備する型基板を好適に作成することができる。
【００１１】
また、前記第１工程において、前記柱状物として、酸化ケイ素、酸化アルミニウム、酸化亜鉛、銀、金、銅、パラジウム、白金、アルミニウム、ロジウム、シリコン、ニッケル、コバルト、マンガン、鉄、クロム、チタン、ルテニウム、二オブ、ネオジウム、イッテルビウム、イットリウム、モリブデン、インジウム、ビスマス、若しくはこれら金属の合金のいずれかからなるものを用いることができる。このような材料によると、斜方蒸着法等により好適に柱状物を形成することができる。なお、イオンビームスパッタ法によると、無機材料と有機材料のハイブリッドからなる柱状物を形成することもできる。
【００１２】
前記転写工程は、基板上に形成した透光性の無機誘電体材料からなる膜上にレジストを形成する工程と、形成したレジストに前記柱状物の形状をナノインプリント法により転写する工程と、該レジストに転写した柱状物の形状をドライエッチングにより当該レジストの下層に配設された前記透光性の無機誘電体材料からなる膜に転写する工程と、を含むものとすることができる。
或いは、前記転写工程は、基板上に加熱によりセラミックス化するゲル状物を形成する工程と、該ゲル状物に対して前記柱状物の形状をナノインプリント法により転写する工程と、該転写した後のゲル状物に対して加熱を行い、透光性の無機誘電体材料であるセラミックスの膜を形成する工程と、を含むものとすることもできる。
このような転写工程により、透光性の無機誘電体材料からなる配向膜を好適に製造することができるようになる。
【００１３】
次に、上記課題を解決するために、本発明の液晶装置の製造方法は、一対の基板間に液晶層を具備してなる液晶装置の製造方法であって、基板上に電極を形成する工程と、前記電極上に配向膜を形成する工程とを含み、前記配向膜を形成する工程は、請求項１ないし６のいずれか１項に記載の配向膜の製造方法を用いることを特徴とする。このような製造方法により、耐光性及び耐熱性に優れた配向膜を具備した液晶装置を提供することができるようになる。
【００１４】
また、上記課題を解決するために、本発明の投射型表示装置は、光源装置と、該光源装置から射出された光を変調する光変調装置と、該光変調装置により変調された光を投射する投射装置とを備える投射型表示装置であって、前記光変調装置は液晶装置からなり、当該液晶装置が上述した製造方法により得られたものであることを特徴とする。
このような投射型表示装置は信頼性が非常に高いものとなる。つまり、上述した方法により製造された配向膜は有機材料を含まない構成であるため、当該配向膜を含む液晶装置により光変調装置を構成すれば、当該光変調装置の耐光性や耐熱性が非常に高いものとなるのである。
【発明を実施するための最良の形態】
【００１５】
以下、本発明の実施形態につき、図面を参照して説明する。なお、以下の説明に用いる各図面では、各部材を認識可能な大きさとするため、各部材の縮尺を適宜変更している。
【００１６】
［プロジェクタ］
図１は、本発明の投射型表示装置の一実施形態として、プロジェクタの要部を示す概略構成図である。本実施形態のプロジェクタは、光変調装置として液晶装置を用いた液晶プロジェクタである。
【００１７】
図１において、８１０は光源、８１３、８１４はダイクロイックミラー、８１５、８１６、８１７は反射ミラー、８１８は入射レンズ、８１９はリレーレンズ、８２０は出射レンズ、８２２、８２３、８２４は液晶装置からなる光変調装置、８２５はクロスダイクロイックプリズム、８２６は投射レンズ、８３１、８３２、８３３は入射側の偏光板、８３４、８３５、８３６は出射側の偏光板である。
【００１８】
光源８１０は、メタルハライド等のランプ８１１とランプの光を反射するリフレクタ８１２とからなる。なお、光源８１０としては、メタルハライド以外にも超高圧水銀ランプ、フラッシュ水銀ランプ、高圧水銀ランプ、Ｄｅｅｐ ＵＶランプ、キセノンランプ、キセノンフラッシュランプ等を用いることも可能である。
【００１９】
ダイクロイックミラー８１３は、光源８１０からの白色光に含まれる赤色光を透過させるとともに、青色光と緑色光とを反射する。透過した赤色光は反射ミラー８１７で反射されて、偏光板８３１を介して赤色光用液晶光変調装置８２２に入射される。また、ダイクロイックミラー８１３で反射された緑色光は、ダイクロイックミラー８１４によって反射され、偏光板８３２を介して緑色光用液晶光変調装置８２３に入射される。さらに、ダイクロイックミラー８１３で反射された青色光は、ダイクロイックミラー８１４を透過する。青色光に対しては、長い光路による光損失を防ぐため、入射レンズ８１８、リレーレンズ８１９および出射レンズ８２０を含むリレーレンズ系からなる導光手段８２１が設けられている。この導光手段８２１を介して、青色光が偏光板８３３を介して青色光用液晶光変調装置８２４に入射される。
【００２０】
各光変調装置８２２〜８２４により変調された３つの色光は、各色偏光板８３４〜８３６を介してクロスダイクロイックプリズム８２５に入射する。このクロスダイクロイックプリズム８２５は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ８２６によってスクリーン８２７上に投写され、画像が拡大されて表示される。
【００２１】
［光変調装置］
図２は、図１に示したプロジェクタに搭載された光変調装置（液晶装置）８２２〜８２４の構成を示す断面模式図である。
液晶装置８２２〜８２４は、ガラスやプラスチック等の透明基板で構成される２枚の基板（素子基板１０，対向基板２０）を含んで構成され、該一対の基板１０，２０間に液晶層５０が挟持されている。素子基板１０の液晶層５０側にはＩＴＯ等で構成された透明電極９がマトリクス状に形成されており、透明電極９のさらに液晶層５０側には、液晶分子の配向規制を行う配向膜１１が基板全面に形成されている。
【００２２】
一方、対向基板２０の液晶層５０側には、基板全面にベタ状の透明電極２３が形成されており、透明電極２３のさらに液晶層５０側には、液晶分子の配向規制を行う配向膜２１が基板全面にベタ状に形成されている。
【００２３】
図２の構成においては、一対の基板１０，２０が、シール材（図示略）を介して貼り合わせられ、その内部に液晶が封入されている。この場合、液晶層５０の液晶モードとしてＴＮ（Twisted Nematic）モードが採用されているが、その他にもＳＴＮ（Super Twisted Nematic）モード、ＥＣＢ（Electrically Controlled Birefringence）モード等を採用することができる。
【００２４】
素子基板１０は、ガラスや石英等の透光性の基板であって、画素電極９に対する電圧印加をスイッチング駆動するＴＦＴ素子（図示略）を備えている。画素電極９はＩＴＯ（インジウム錫酸化物）等の透光性且つ導電性の材料にて構成されており、膜厚が５０ｎｍ〜１００ｎｍ程度（例えば８５ｎｍ）とされている。また、配向膜１１は、Ａｌ２Ｏ３からなる柱状物が所定角度で傾斜してなる構成とされており、該柱状物により液晶分子の配向を規制している。なお、配向膜１１の膜厚は１０ｎｍ〜１００ｎｍ程度（例えば２５ｎｍ）とされている。
【００２５】
一方、対向基板２０は、素子基板１０と同様、ガラスや石英等の透光性の基板から構成されており、その液晶層側にＩＴＯ（インジウム錫酸化物）等の透光性且つ導電性の材料にて構成された共通電極２３が、膜厚５０ｎｍ〜１５０ｎｍ程度（例えば１４０ｎｍ）に形成されている。また、共通電極２３のさらに液晶層側には配向膜２１が形成されており、該配向膜２１は、上記配向膜１１と同様、Ａｌ２Ｏ３からなる柱状物が所定角度で傾斜してなる構成とされ、該柱状物により液晶分子の配向を規制している。なお、配向膜１１の膜厚は１０ｎｍ〜１００ｎｍ程度（例えば２５ｎｍ）とされている。
【００２６】
このような液晶装置８２２〜８２４では、図１に示した偏光板８３１，８３２，８３３を介して入射する直線偏光の位相制御が行われる。つまり、電極９，２３に対する印加電圧により液晶層５０の駆動制御を行い、当該入射光の位相を制御するものとしている。位相制御された光は、光射出側に配設された偏光板８３４，８３５，８３６に入射して変調される。
【００２７】
ところで、上記本実施形態の液晶装置８２２〜８２４に具備された配向膜１１，２１は、ともに透光性の無機誘電体材料であるＡｌ２Ｏ３から構成されている。具体的には、基板面に対して所定角度で傾斜した柱状物４１ａにより構成され（図６参照）、該柱状物４１ａがＡｌ２Ｏ３からなるものとされている。なお、図６においては、基板１０，２０と、基板１０，２０上に形成された電極１１，２１とを総称して基板４０としており、電極１１，２１の図示は省略している。
【００２８】
図１に示したプロジェクタが具備するメタルハライドランプ８１１からなる光源８１０は、高エネルギーの発光が行われるものであるため、有機材料では当該高エネルギーの光により分解ないし変形が生じる惧れがある。しかしながら、上述のように本実施形態では、耐光性及び耐熱性の高い無機材料で配向膜１１，２１を構成しているため、そのような高エネルギーの光による分解や変形は極めて生じ難いものとなっている。また、当該配向膜１１，２１は、以下に示すような方法により製造しているため、製造コストも安価で、非常に信頼性の高いものとなっている。
【００２９】
［配向膜の製造方法］
以下、配向膜１１，２１の製造方法の一例について説明する。図３は、型基板の製造工程を示す断面模式図、図４は当該型基板を用いた転写工程を示す断面模式図、図５は転写後であってドライエッチングを行う前の形状を示す断面模式図、図６はドライエッチング後の形状を示す断面模式図である。
【００３０】
図３に示すように、ガラス等からなる型形成基板３０に対してＳｉＯ２からなる蒸着材料３２を斜方蒸着することにより、ＳｉＯ２の柱状物３１からなる蒸着膜３３を備える型基板３０を作成する。ここで、斜方蒸着は例えば図９に示すような装置を用いて行う。
【００３１】
図９は、蒸着膜形成に用いる斜方蒸着装置３００の外観を模式的に示す説明図である。この蒸着装置３００は、酸化珪素の蒸気を生じさせる蒸着源３０２と、酸化珪素の蒸気が流通可能な開口部３０３ａを備える蒸気流通部３０３と、上記凸状部２０７を備えた基板Ｓを蒸着源３０２に対して所定角度傾斜させて配設する基板配設部３０７とを具備する蒸着室３０８、蒸着室３０８を真空にするための真空ポンプ３１０を備えている。
【００３２】
この場合の蒸着方法は以下の通りである。まず、真空ポンプ３１０を作動させると、蒸着室３０８が真空化し、さらに加熱装置（図示略）により蒸着源３０２を加熱すると蒸着源３０２から酸化珪素の蒸気が発生する。そして、蒸着源３０２から発生した酸化珪素の蒸気流は、開口部３０３ａを通過し、所定の角度（蒸着角：本実施の形態では８０°（基板法線を０°とする））で基板Ｓの表面に蒸着されるものとされている。
【００３３】
以上のような装置３００を用いた方法により、図３に示すような蒸着膜３３を備える型基板３０を得ることができる。なお、ここでは柱状物３１としてＳｉＯ２からなるものを採用しているが、ＳｉＯ２以外にも、例えば酸化アルミニウム、酸化亜鉛、銀、金、銅、パラジウム、白金、アルミニウム、ロジウム、シリコン、ニッケル、コバルト、マンガン、鉄、クロム、チタン、ルテニウム、二オブ、ネオジウム、イッテルビウム、イットリウム、モリブデン、インジウム、ビスマス、若しくはこれら金属の合金、或いは無機材料と有機材料とのハイブリッド材料のいずれかを用いることができる。また、柱状物３１の形成方法としては、斜方蒸着法以外にも例えばイオンビームスパッタ法（ＩＢＳ法）等を採用することも可能である。
【００３４】
このような型基板３０を作成した後、図４に示すように型基板３０が備える柱状物３１の形状を転写部材４５に転写させる。本実施形態の転写部材４５は、ガラスからなる基板４０上に形成された透光性の無機誘電体材料である酸化アルミニウム（Ａｌ２Ｏ３）層４１と、該酸化アルミニウム層４１上に形成された樹脂からなるレジスト層４２とを備えたものである。ここでは、ナノインプリント法により、型基板３０の柱状物３１の形状をレジスト層４２に転写するものとしている（図５参照）。
【００３５】
なお、転写部材４５の基板４０上に形成する透光性の無機誘電体材料としては、酸化アルミニウム以外にも例えば酸化珪素を用いることも可能である。また、レジスト層４２を構成する樹脂としては光硬化性樹脂、熱硬化性樹脂等を採用することができる。
【００３６】
次に、柱状物３１の形状が転写されたレジスト層４２をドライエッチングすることで、当該レジスト層４２が有する柱状物３１の転写形状を、その下層の酸化アルミニウム層４１に転写する。具体的には、エッチャントとして例えば（ＳＦ６、ＣＦ４、Ｃ２Ｆ６、ＣＨＦ３、Ｃｌ２、ＢＣｌ３、Ａｒ、Ｎ２およびこれらの混合ガスを用いることができ、このようなエッチングにより、図６に示すように酸化アルミニウムからなる柱状物４１ａを基板４０上に形成することができる。なお、基板４０は図２に示した電極１１，２１が形成されているが、ここでは省略している。
【００３７】
一方、配向膜１１，２１の製造方法として、例えばゾルゲル法を応用した手法を採用することもできる。ゾルゲル法は、セラミックスを作製する比較的新しい方法である。ゾルゲル法では、ゾルと呼ばれる溶液から出発し、加水分解・縮重合を経てゼリー状の固体であるゲルを作製する。そして、熱処理を行うことによって、内部に残された溶媒を取り除き、更に緻密化を促進させることによってセラミックスを得るものである。このため、原料を溶融し、再固化させるような方法に比べて、プロセス温度を低く抑えることができ、また、斜方蒸着法等の気相法を用いる場合に比べて、製造装置の小型化及びプロセスの簡略化を図ることができる。また、ゾルゲル法は、液相からの作製法であることから、原子を分子レベルで均質に混合することが可能であり、組成の制御も容易である。また、化学反応を利用して低温で作製することができることから、有機材料と無機材料との複合化が可能になる。有機・無機複合材料は、有機材料と無機材料の双方の特性を併せ持つ新規な材料であり、有機材料の特性である良好な配向性と、無機材料の特性である高い信頼性を併せ持つ新規な配向膜の形成が容易に可能となる。
【００３８】
具体的には、図７に示すように、転写部材４５としてガラス基板５０上にゲル状物５１を形成したものを用意する。このゲル状物５１は、ゾル状の金属アルコキシドをガラス基板５０上に塗布した後、これを加水分解することで得ることができる。そして、ゲル状物５１に対して、図３に示した型基板３０の柱状物３１の形状をナノインプリント法により転写し、転写形状をゲル状物５１に付与するとともに、当該ゲル状物５１を加熱処理することで硬化させ、図８に示すような無機質の配向膜５１ａを形成する。この場合の配向膜５１ａも、柱状物が所定角度で傾斜してなるもので、図１に示したプロジェクタに搭載する光変調装置としての液晶装置に配向膜として好適に用いられるものとなる。
【００３９】
以上のような図３〜図６に示した製造方法、或いは図７〜図８に示した製造方法によると、無機系の配向膜を提供することができるため、上述の通り高エネルギーの光を用いるプロジェクタに、当該配向膜を用いた液晶装置を搭載した場合にも、該配向膜は光劣化や熱劣化等が生じ難いものとなる。
【００４０】
また、上記製造方法では、ナノインプリント法を用いた転写技術により配向膜を製造するものとしているため、その方法は非常に簡便で、製造コスト削減に寄与することも可能となる。つまり、例えば所定角度で傾斜してなる複数の柱状物を具備した配向膜を斜方蒸着法により形成する場合に比して、上記実施形態では一旦型基板をこれら斜方蒸着法等により製造すれば、後はナノインプリント法により当該柱状物と同形状の配向膜を高効率で再現できるため、製造効率が大幅に向上することとなる。
【００４１】
また、上記製造方法では、ナノインプリント法を用いているため、ナノレベルで柱状物の形状を容易に制御できるようになり、例えば転写時の押し付け力を制御することにより当該柱状物の高さを容易に制御することができるようになる。また、斜方蒸着法等により柱状物を基板上に形成してこれを直接配向膜とする場合に比して、ナノインプリント法を用いた場合は、基板全面に緻密な配向膜を形成することができる。したがって、当該配向膜を液晶装置に用いた場合には、液晶装置のパネル際からの水分のパスを防止することができるようになる。
【００４２】
また、上記製造方法では、斜方蒸着法等により配向膜を形成する場合には、基板に対して斜め方向から材料を付着させているため、基板上において不均一な形状の柱状物（例えば不均一な高さの柱状物）ができ易いが、上記実施形態では斜方蒸着法等により基板に付着させた柱状物のうち形状が均一なもの（例えば高さが均一な部分）を用いて当該型基板を作成すれば、これを転写して形成する配向膜は均一な形状、高さの柱状物を具備することとなる。
【００４３】
また、上記製造方法では、形成する配向膜の上面を面一とすることができる。つまり、斜方蒸着等により高さの不揃いな柱状物を形成した型基板であっても、転写後には、転写対象の膜がその不揃いを吸収するため、形成される配向膜の上面は面一となるのである。
【００４４】
なお、図２に示した液晶装置８２２〜８２４を製造するには、以下のような工程を経る。まず、素子基板１０に対して、真空蒸着或いはスパッタリングによりＩＴＯ（インジウム錫酸化物）を全面塗布した後、フォトリソグラフィ法により画素毎にパターニングして、画素電極９を形成する。そして、該画素電極９を含む素子基板１０上に上述したナノインプリント法を用いた手法により配向膜１１を形成する。一方、対向基板２０に対しても、真空蒸着或いはスパッタリングによりＩＴＯ（インジウム錫酸化物）を全面塗布して対向電極２３を形成する。そして、該対向電極２３を含む対向基板２０上に上述したナノインプリント法を用いた手法により配向膜２１を形成する。
【００４５】
その後、これら配向膜１１，２１を形成した各基板１０，２０間に液晶層５０を介在させつつ、両基板１０，２０をシール材（図示略）により貼り合わせることで、図２に示した液晶装置８２２〜８２４を得ることができる。
【００４６】
以上、本発明の実施の形態を示したが、本発明は上記実施の形態に限られるものではなく、各請求項に記載した範囲を逸脱しない限り、各請求項の記載文言に限定されず、当業者がそれらから容易に置き換えられる範囲にも及び、且つ当業者が通常有する知識に基づく改良を適宜付加することができる。
【００４７】
例えば、本実施の形態では、上記実施の形態で示したナノインプリント法を用いた手法により製造した配向膜は、反射型の液晶装置に採用することも可能で、また当該配向膜を用いた液晶装置は、投射型のプロジェクタに限らず、直視型のプロジェクタにも光変調装置として採用することができる。
【図面の簡単な説明】
【００４８】
【図１】本実施形態のプロジェクタの概略構成を示す模式図。
【図２】光変調装置として用いた液晶装置の一実施形態を模式的に示す断面図。
【図３】配向膜の製造に用いる型基板の一実施形態を模式的に示す断面図。
【図４】配向膜の一製造工程を模式的に示す断面図。
【図５】図４に続いて配向膜の一製造工程を模式的に示す断面図。
【図６】図５に続いて配向膜の一製造工程を模式的に示す断面図。
【図７】配向膜の異なる製造方法について、その一製造工程を模式的に示す断面図。
【図８】図７に続いて配向膜の一製造工程を模式的に示す断面図。
【図９】蒸着装置の一実施形態を模式的に示す説明図。
【符号の説明】
【００４９】
３０…型基板、３１…柱状物、４１…酸化アルミニウム層（透光性無機誘電体材料膜）
【図１】
2007047250.tif 000003
【図２】
2007047250.tif 000004
【図３】
2007047250.tif 000005
【図４】
2007047250.tif 000006
【図５】
2007047250.tif 000007
【図６】
2007047250.tif 000008
【図７】
2007047250.tif 000009
【図８】
2007047250.tif 000010
【図９】
2007047250.tif 000011